СПОСОБ ИНГИБИРОВАНИЯ НЕЖЕЛАТЕЛЬНОЙ РАДИКАЛЬНОЙ ПОЛИМЕРИЗАЦИИ, ИМЕЮЩЕЙСЯ В ЖИДКОЙ ФАЗЕ Р АКРИЛОВОЙ КИСЛОТЫ

1. Способ ингибирования нежелательной радикальной полимеризации акриловой кислоты, имеющейся в жидкой фазе Р, содержание акриловой кислоты которой составляет, по меньшей мере, 10 вес.%, и которая в пересчете на вес содержащейся в ней акриловой кислоты дополнительно содержит, по меньшей мере, 100 вес. млн.ч. пропионовой кислоты и, по меньшей мере, 100 вес. млн.ч. глиоксаля, отличающийся тем, что к жидкой фазе Р добавляют, по меньшей мере, одно химическое соединение элемента меди.
2. Способ по п.1, отличающийся тем, что, по меньшей мере, одно химическое соединение содержит медь ступени окисления +2, +1.
3. Способ по п.1, отличающийся тем, что, по меньшей мере, одно химическое соединение меди добавляют в количестве, обеспечивающем содержание добавленной меди в жидкой фазе Р, в пересчете на содержащееся в ней мольное количество акриловой кислоты, в количестве от 0,01 мол. млн.ч. до 5 мол.%.
4. Способ по п.1, отличающийся тем, что добавляемое к жидкой фазе Р, по меньшей мере, одно химическое соединение меди дисперсно распределяют и/или растворяют в жидкой фазе Р.
5. Способ по п.1, отличающийся тем, что жидкая фаза Р содержит, по меньшей мере, 1 вес.% воды.
6. Способ по п.1, отличающийся тем, что жидкая фаза в пересчете на вес содержащейся в ней акриловой кислоты содержит 100 вес. млн.ч. диакриловой кислоты.
3
3
3
2
7. Способ по п.1, отличающийся тем, что содержащаяся в жидкой фазе Р акриловая кислота является продуктом гетерогенно катализируемого частичного окисления С-соединения-предшественника акриловой кислоты, при котором используемая для частичного окисления, содержащая С-соединение-предшественник исходная газовая смесь в пересчете на содержащееся в ней мольное количество С-соединения-предшественника содержит С-соединения в общем мольном количестве ≥ 100 мол. млн.ч.
3
3
3
8. Способ по п.1, отличающийся тем, что содержащаяся в жидкой фазе Р акриловая кислота является продуктом гетерогенно катализируемого частичного окисления С-соединения-предшественника акриловой кислоты, при котором используемая для частичного окисления, содержащая С-соединение-предшественник исходная газовая смесь в пересчете на содержащееся в ней мольное количество С-соединения-предшественника содержит циклопропан в общем мольном количестве ≥ 10 мол. млрд.ч.
3
3
9. Способ п.1, отличающийся тем, что содержащаяся в жидкой фазе Р акриловая кислота является продуктом гетерогенно катализируемого частичного окисления С-соединения-предшественника акриловой кислоты, при котором используемая для частичного окисления, содержащая С-соединение-предшественник исходная газовая смесь содержит до 80 об.% н-пропана.
3
10. Способ по п.7, отличающийся тем, что С-соединение-предшественник представляет собой пропилен, акролеин или н-пропан.
11. Способ по одному из пп.1 - 10, отличающийся тем, что, по меньшей мере, одно химическое соединение меди представляет собой соль.
12. Жидкая фаза Р, содержащая, по меньшей мере, одно химическое соединение меди и получаемая способом по одному из пп.1 - 11.
13. Жидкая фаза Р, содержание акриловой кислоты которой составляет, по меньшей мере, 10 вес.% и которая дополнительно содержит в пересчете на вес содержащейся в ней акриловой кислоты, по меньшей мере, 100 вес. млн.ч. пропионовой кислоты, по меньшей мере, 100 вес. млн.ч. глиоксаля, необязательно, по меньшей мере, 100 вес. млн.ч. диакриловой кислоты и, по меньшей мере, одно химическое соединение меди.
14. Жидкая фаза Р по п.12, дополнительно содержащая один или несколько ингибиторов из группы, включающей нитроксил-радикалы, фенотиазины, фенольные соединения, молекулярный кислород, соли церия(III), соли марганца(III), фенилендиамины, метиленовый синий и органические нитрозосоединения.
15. Жидкая фаза Р по одному из пп.12 - 14, дополнительно содержащая в пересчете на весовое количество содержащейся в ней акриловой кислоты от 50 до 1000 вес. млн.ч. фенотиазина.